FR 2004646 A1 19691128 FR 6908474 A 19690321 69 08474 2004646 La présente-invention concerne un alliage•contenant du chroma. Plus particulièrement s elle concerne un alliage à base de fchromes utilisable eoa®e agent d'addition lors de la fabrication de l'acier. 5 Le chrome est largement utilisé comme addition dans la fabri cation d'aciers alliéss qui contiennent ordinairement jusqu'à 2 % environ de ehrome. Une façon courante ds procéder à l'addition du chrome est d'utirdser- un alliage à base de chrome comme addition à la poche de fonderie dans l'acier fondu*. Avec une pratique de ce 10 genre, il est importent que l'addition se dissolve rapidement et ne provoque qu'une chute de température aussi faible que possible dans l'acier fondu. De mêise,, la récupération du chrome doit être aussi élevée que possible= L'un des buts de la présente invention en est donc de fournir 15 un agent d'addition constitué par un alliage de chromes pour l'utiliser dans la fabrication de 15aciers présentant une grande vitesse de dissolution et qui fournisse des récupérations importantes en chrome» D'autres buts de la présente invention apparaîtront à la lec-20 ture de la description et des revendications qui vont suivre. Un agent d'addition conforme à la. présente invention en est un alliage contenant au moins 55 % de chromes de 4 à 6 % environ de manganèse, pas plus de is8 %' de silieiua et jusqu'à 8 $ environ de carbone. 25 Un alliage particulièrement avantageux selon la présente in vention est essentiellement constitué environ par ; 5 % de manganèse 1-,5 % de silicium au maximum 5 % de carbone au EaxisRsa 30 62 % de chrome complément fer et impuretés aecidentelles La Demanderesse a découverts comme partie de la présente invention^ lue dans les alliages de chrome du type ici décrit, les quantités- de ïssnjjmèss et de silicium dans l'alliage ont un effet 35 très déterminant sur la vitesse de dissolution de l'alliage dans l'aeier fondu. Il s'ensuit que les quantités de manganèse et de silicium dans l'agent d'addition constitué par un alliage de chrome selon la présente invention sont rigoureuses. Il est également important, pour avoir des vitesses de BAD ORIGINAL 69 08474 2 2004646 ÎO 15 20 dissolution rapides, que la teneur en chrome de l'agent d'addition soit d'au moins 55 % environ. En œ qui concerne la teneur en maganêse, la Demanderesse a constaté qu'il est requis au moins de 116? environ de Mu pou:-.3 obtenir des vitesses de dissolution optimales, e 'est-à-cLire les plus rapides. En même temps, la teneur en silicium doit être maintenue inférieure à 1,8 %. Les exemples et données suivants illustreront davantage la présente invention. EXEMPLE 1 Des alliages présentant les compositions indiquées au Tablea": I ci-après ont été fondus en chaudes d'environ 6,8 kg et coulés dans des lingotières de 7s5 x 7,5 cm, concassés efc calibrés à 235 21 0,6 cm. On a utilisé ces alliages pour faire des additions à des chaudes passivées d'acier 1020 (♦). Les durées de dissolution pour ces additions sont déterminées et indiquées au Tableau 1- («) Classification de 1'American Iron and Steel Institut© TABLEAU I Alliage Composition ♦ Température %Cr du bain °C ajouté Solution Durée en seeonÉas 25 59 % Cr 1600 1 % 26 J î S 1600 1/2 % 14 5 % C 1650 1 % 24 1650 1/2 % 16 30 63,06 % Cr 8,90 % Mn 5,51 % Si 5,01 % C 1600 1 % 36 * Complément Fer 55 EXEMPLE 2 On a fondu en chaudes/environ 8 kg des alliages présentant les eoiîipositions indiquées au Tableau II et on les a coulés dans des lingotières de 7S5 x 7,5 cm0 On a concassé les alliages et les a _8ad Original 69 08474 3 2004646 calibrés à 1,9 x 0,6 cm et on les a utilisés pour faire des additions à des chaudes passivées de 45 kg d'acier 1020. Les durées de dissolution pour les additions sont déterminées et indiquées au Tableau II ci-après. 5 TABLEAU II Alliage Composition * Température du bain SC % Cr ajouté Solution Durée en secondes 976 60 % Cr 5.2 % Mn Néant Si 5.3 % C 1600 1 % 20 28 59 % Cr 6 % Mn 1,5 % Si 5 % C 1600 1 % 22 55 * Cr 1600 1 % 47 5,8 % Mn 9,4 % Si 5 % C 29 59 % Cr 1600 i % 42 3 t Mn 1,5 i si 5 % c ♦ Complément : Fer 1 essayé en dimensions : 2,5 cm x 0,6 cm. D'après les données qui précèdent, on peut voir que l'addi-35 tion des alliages A, 976 et 28, conformément à la présente invention, ont des durées de dissolution remarquablement améliorées comparées à celles des autres alliages indiqués. On peut aussi voir que cette solubilité améliorée est due au réglage étroit des teneurs en manganèse et en silicium des alliages d'addition. 980 i 25 69 08474 4 2004646 REVENDICATIONS 1. Alliage utilisable comme agent d'addition dans la fabrication de l'acier, consistant essentiellement en 4 à 6 % environ de manganèse, pas plus de 1,8' % de silicium, jusqu'à 8 % environ 5 de carbone et au moins 55 % de chrome. 2. Alliage selon la revendication 1, consistant essentiellement en : 5 % de manganèse 1,5 % de silicium au maximum 10 5 % de carbone au maximum 62 f de chrome.